【手続補正書】
【提出日】平成20年5月22日(2008.5.22)
【手続補正１】
【補正対象書類名】明細書
【補正対象項目名】特許請求の範囲
【補正方法】変更
【補正の内容】
【特許請求の範囲】
【請求項１】  熱的な性質を有する少なくとも１つの他の層、特に赤外線反射層、及び／又は光学的な性質を有する少なくとも１つの他の層、特に可視光領域で非反射性の層、及び／又は導電性を有する少なくとも１つの層を更に有することを特徴とする、酸素が化学量論量未満であってもよい酸化バナジウムに基づくサーモクロミック性の少なくとも１つの層でコーティングされたグレージング。
【請求項２】  熱的な性質を有する前記層が、金、銀、ニッケル、クロム、鋼、インコネル、及び部分的に窒素化いているこれらの材料の少なくとも１つから選択される金属又は合金に基づいていることを特徴とする、請求項１に記載のグレージング。
【請求項３】  熱的性質を有する前記層が、窒化チタン、窒化ニオブ、窒化ジルコニウム、及び窒化クロムのうちの少なくとも１つから選択される１又は複数の金属窒化物に基づいていることを特徴とする、請求項１に記載のグレージング。
【請求項４】  酸化バナジウムに基づく前記層が、その切り替え温度Ｔｓが６０℃未満、又は４５℃未満、特に２５℃〜４０℃に低下するように改質されていることを特徴とする、請求項１〜３のいずれかに記載のグレージング。
【請求項５】  酸化バナジウムに基づく前記層が、フッ素のようなハロゲン、及び／又はチタン、ニオブ、モリブデン、イリジウム、及びタングステンのような金属から選択される少なくとも１種のドーピング剤を含有していることを特徴とする、請求項４に記載のグレージング。
【請求項６】  酸化バナジウムに基づく前記層が、熱処理又はイオン衝撃によって少なくとも部分的に結晶化していることを特徴とする、請求項１〜５のいずれかに記載のグレージング。
【請求項７】  １又は複数の熱的な性質を有する前記層のうちの少なくとも１つが、酸素が化学量論量未満の酸化バナジウム、特に式ＶＯｘ（ｘ＜２、特にｘが１．５０〜１．９５）の酸化バナジウムに基づいていることを特徴とする、請求項１〜６のいずれかに記載のグレージング。
【請求項８】  酸素が化学量論量未満の前記酸化バナジウムに基づく層が、サーメットタイプ構造で、バナジウムが酸化した状態である酸化バナジウムに「富む」相と、バナジウムが金属の状態である酸化バナジウムが「少ない」相を有することを特徴とする、請求項７に記載のグレージング。
【請求項９】  酸化バナジウムに基づく前記層が、核形成下側層及び／又はアルカリ金属に対してバリアーとして作用する下側層、特にＳｉＯ２、ＳｉＯＮ、ＳｉＯＣ、窒化ケイ素、又は酸化亜鉛に基づく層を具備していることを特徴とする、請求項１〜８のいずれかに記載のグレージング。
【請求項１０】  酸化バナジウムに基づく前記層の厚さが、１０ｎｍ〜３００ｎｍ、好ましくは３０ｎｍ〜１００ｎｍであることを特徴とする、請求項１〜９のいずれかに記載のグレージング。
【請求項１１】  酸化バナジウムに基づく前記層と、熱的な性質を有する前記層及び／又は光学的な性質を有する前記層及び／又は導電性を有する前記層とが、前記グレージングの構成基材又は構成基材のうちの１つの同じ面に堆積した薄い複数層フィルムの一部を作っていることを特徴とする、請求項１〜１０のいずれかに記載のグレージング。
【請求項１２】  前記複数層フィルムが、Ｄ１／Ａｇ／Ｄ２又はＤ１／Ａｇ／Ｄ２／Ａｇ／Ｄ３タイプの複数層フィルムであって、ここでＤ１、２、３が誘電体の１つの層又は誘電体の積層体であり、前記層の少なくとも１つが、酸化バナジウムに基づく前記サーモクロミック性層で置換されていることを特徴とする、請求項１〜１１のいずれかに記載のグレージング。
【請求項１３】  前記複数層フィルムがＤ１／Ａｇ／Ｄ２／Ａｇ／Ｄ３タイプの複数層フィルムであって、ここでＤ２が、酸化バナジウムに基づく少なくとも１つのサーモクロミック性層を有することを特徴とする、請求項１２に記載のグレージング。
【請求項１４】  前記Ｄ１、２、３層の誘電体が、ＺｎＯ、ＴｉＯ２、ＳｎＯ２、Ｎｂ２Ｏ５及びＴａ２Ｏ５のような金属酸化物、ＡｌＮ及びＳｉ３Ｎ４又は２つの窒化物の混合物のような窒化物、及び酸化ケイ素、酸炭化ケイ素又は酸窒化ケイ素から選択されることを特徴とする、請求項１１及び１２のいずれかに記載のグレージング。
【請求項１５】  光学的な性質を有する１又は複数の前記層、特に可視光領域で非反射性の性質を有する１又は複数の層が、ＺｎＯ、ＴｉＯ２、ＳｎＯ２、Ｎｂ２Ｏ５及びＴａ２Ｏ５のような金属酸化物、Ｓｉ３Ｎ４又はＡｌＮのような窒化物、又は酸化ケイ素、酸炭化ケイ素又は酸窒化ケイ素を含む誘電体から選択されることを特徴とする、請求項１〜１４のいずれかに記載のグレージング。
【請求項１６】  導電性の性質を有する１又は複数の前記層を選択して、スズでドーピングした酸化インジウム（ＩＴＯ）、ドーピングした酸化亜鉛、又はドーピングした酸化スズのタイプの透明導電性酸化物、又は金属に基づくようにすることを特徴とする、請求項１〜１５のいずれかに記載のグレージング。
【請求項１７】  グレージングが、電源への接続手段を具備した導電性層を有し、好ましくはこの層が１つの面上に配置されており、且つグレージングの同じ構成基材の他の面又は共に前記構成基材の同じ面に、前記サーモクロミック性層が配置されていることを特徴とする、請求項１〜１６のいずれかに記載のグレージング。
【請求項１８】  酸化バナジウムに基づく層が１つの面に配置されており、且つ熱的な性質を有する前記層が、グレージングの同じ構成基材の他の面に配置されていること、又は一方が第１の構成基材の１つの面に配置されており、且つ他方が、同じグレージングの第２の構成基材の１つの面に配置されていることを特徴とする、請求項１〜１０のいずれかに記載のグレージング。
【請求項１９】  グレージングが、ガラス、又はポリカーボネート（ＰＣ）、ポリビニルクロリド（ＰＶＣ）若しくはポリメチルメタクリレート（ＰＭＭＡ）タイプのポリマー材料でできている１又は複数の硬質又は半硬質基材を有することを特徴とする、請求項１〜１８のいずれかに記載のグレージング。
【請求項２０】  モノリシックグレージング、合わせグレージング、又は２重グレージング若しくは３重グレージングのタイプの絶縁多重グレージングを構成することを特徴とする、請求項１〜１９のいずれかに記載のグレージング。
【請求項２１】  酸化バナジウムの切り替え温度Ｔｓ未満の温度からこの切り替え温度Ｔｓを超える温度になったときに、エネルギー透過率ΔＴＥが少なくとも５％減少し、光透過率ΔＴＬが少なくとも５％減少し、且つ光反射率ΔＲＬが少なくとも１０％増加する太陽光制御性質を有することを特徴とする、請求項１〜２０のいずれかに記載のグレージング。
【請求項２２】  ＴＬ（低温）／ＴＥ（高温）比が２又はそれよりも大きく、ここで、ＴＬ（低温）は、酸化バナジウムの切り替え温度Ｔｓ未満での光透過率であり、且つＴＥ（高温）は、前記温度Ｔｓを超える温度でのエネルギー透過率であることを特徴とする、請求項１〜２１のいずれかに記載のグレージング。
【請求項２３】  酸化バナジウムに基づく層と、好ましくは熱的な性質を有する層及び／又は光学的な性質を有する層及び／又は導電性を有する層を、減圧堆積、特にスパッタリングによって減圧堆積させることを特徴とする、請求項１〜２２のいずれかに記載のグレージングを得る方法。
【請求項２４】  導電性を有する層に接続された適当な電源によって、１又は複数の前記サーモクロミック性層を切り替えることを特徴とする、少なくとも１つのサーモクロミック性層及び少なくとも１つの導電性層を有する請求項１〜２２のいずれかに記載のグレージングの使用方法。